Composition bitumeuse comprenant : au moins une base bitume, et au moins un ester de colophane. Composition bitumeuse selon la revendication 1, dans laquelle l’ester de colophane est choisi parmi les esters de pentaérythritol de colophanes naturelles, les esters de pentaérythritol de colophanes hydrogénées et l’un quelconque de leurs mélanges, plus avantageusement parmi les esters de pentaérythritol de colophanes naturelles. Composition bitumeuse selon la revendication 1 ou selon la revendication 2 dans laquelle l’ester colophane présente un point de fusion, mesuré par calorimétrie différentielle à balayage, allant de 50°C à 120°C, plus préférentiellement allant de 70°C à 90°C. Composition bitumeuse selon l’une quelconque des revendications 1 à 3, dans laquelle l’ester de colophane présente un taux d’acidité, mesurée selon la selon la méthode ASTM D465, inférieure ou égal à 250 mg KOH/g, plus préférentiellement inférieur ou égal à 100mg de KOH/g. Composition bitumeuse selon l’une quelconque des revendications précédentes, dans laquelle l’ester de colophane est présent selon une teneur allant de 0,1% à 50% en poids, de préférence de 0,5% à 30% en poids, de préférence de 1% à 15% en poids, par rapport au poids total de la composition. Composition bitumeuse selon l’une quelconque des revendications précédentes, comprenant en outre au moins un élastomère, de préférence choisi parmi les copolymères d’un hydrocarbure monovinyl aromatique et d’un diène conjugué. Composition bitume/polymère réticulée, obtenue par réticulation, notamment chimique ou thermique, d’une composition bitumeuse selon la revendication 6. Procédé de préparation d’une composition bitumineuse selon l’une quelconque des revendications précédentes, ce procédé comprenant : 1) la mise en contact des composants suivants : au moins une base bitume, et au moins un ester de colophane, 2) le mélange des composants. Procédé de préparation selon la revendication 8, dans lequel le mélange des composants est réalisé sous chauffage et sous agitation, de préférence à une température allant de 90°C à 230°C, plus préférentiellement de 120°C à 200°C, encore plus préférentiellement de 150°C à 180°C. Utilisation d’une composition bitumineuse selon l’une quelconque des revendications 1 à 7, pour préparer un enduit superficiel, un enrobé à chaud, un enrobé à froid, un enrobé coulé à froid, une grave émulsion ou une couche de roulement, ledit liant étant associé à des granulats et/ou des fraisats de recyclage. Enrobé bitumineux comprenant une composition bitumineuse selon l’une quelconque des revendications 1 à 7, en mélange avec des granulats et/ou des fraisats de recyclage, et éventuellement des charges minérales et/ou synthétiques. Asphalte comprenant une composition bitumineuse selon l’une quelconque des revendications 1 à 7, en mélange avec des charges minérales et/ou synthétiques. Utilisation d’une composition bitumineuse selon l’une quelconque des revendications 1 à 7, pour préparer un revêtement d’étanchéité, une membrane ou une couche d’imprégnation. Utilisation dans une composition bitumineuse, notamment dans une composition bitume/polymère éventuellement réticulée, d’un ester de colophane pour réduire l’empreinte carbone de ladite composition bitumineuse.